"少なくともセラミックス、樹脂、金属及びそれらの前駆体のいずれか1つを含む原料体と水との混合物を特定部位から凍結させて氷結晶を生じさせる工程と、凍結体から氷結晶を除去する工程と、凍結体から氷結晶を除去する工程で得られる乾燥体を熱処理する工程とを含む、氷結晶が多孔体の細孔源である多孔体の製造方法であって、原料体と水との混合物あるいは凍結体が不凍タンパク質を含有することを特徴とする多孔体の製造方法。不凍タンパク質が、氷の結晶成長及び再結晶化を阻害する機能を有する物質であることを特徴とする請求項1記載の多孔体の製造方法。請求項1に記載の多孔体の製造方法において、原料体と水との混合物が、ゲル化可能であって、乾燥中に凍結以前の組織に戻らない非可逆的ゲル化高分子であるゲル化可能な水溶性高分子をさらに含有することを特徴とする多孔体の製造方法。ゲル化可能な水溶性高分子が、アクリルアミド系高分子、アルギン酸系高分子、ポリエチレンイミン系高分子、メチルセルロース系高分子、多糖類ゲル、タンパク系ゲル、ゼラチン及び寒天の少なくともいずれか1つであることを特徴とする請求項3に記載の多孔体の製造方法。原料体が、炭化ケイ素、窒化ケイ素、アルミナ、ジルコニア、水酸アパタイト、フェノール、アクリル、ポリスチレン、ナイロン、ポリエチレン、ポリプロピレン、ポリ塩化ビニル、テフロン、鉄及びアルミニウムの少なくともいずれか1つであることを特徴とする請求項1記載の多孔体の製造方法。請求項1から5のいずれか1項に記載の方法によって製造された多孔体。上記のような凍結現象を利用した氷の相分離により細孔を付与する方法によれば、凍結用の冷媒に近接する部位は温度が低く微細な氷結晶が形成し、冷媒から離れるに従って温度が高くなるため粗大な氷結晶が形成してしまう。そのため、部材全体で氷結晶のサイズを均一にすることが困難であった。また、凍結スラリーや凍結ゲル内部に発生する氷の再結晶化を抑制する技術も必要であった。ゲル中の氷が再結晶化を起こし、さまざまな太さの氷柱を発生させてしまうことが未解決の問題であった。以上のような従来技術の状況からも、複雑な操作を必要とせずに、試料内でムラのない細孔径分布を有する高気孔率多孔体を製造できる新たな方法の開発が望まれていた。そこで、本発明は、凍結法により気孔率が50以上で制御可能であり、細孔のサイズが10μm~300μmで制御可能であり、細孔径分布が均一であること特徴とする多孔体の製造方法を提供することを課題としている。本発明者らは、前記課題を解決するために鋭意研究を重ねた結果、原料体と水との混合物に不凍タンパク質を添加した後に、これを凍結することにより、細孔源となる氷柱が細さを保ちながら伸長することを見出した。さらに、このようにして凍結させた混合物を乾燥させて氷結晶を除去することにより、細孔のサイズが均一になった多孔質成形体を製造することができることを見出し、この知見に基づいて本発明を完成した。すなわち、本発明の多孔体の製造方法は以下のことを特徴としている。第1に、少なくともセラミックス、樹脂、金属及びそれらの前駆体のいずれかを含む原料体と水との混合物を特定部位から凍結させ、その際に生じる氷結晶を細孔源とし、その後、凍結体から氷を除去することで得られる乾燥体を熱処理する多孔体の製造方法であって、不凍タンパク質を原料体と水との混合物あるいは凍結体内に含有させる。第2に、上記第1の発明の多孔体の製造方法において、不凍タンパク質が、氷の結晶成長及び再結晶化を阻害する機能を有する物質である。第3に、上記第1の発明の多孔体の製造方法において、原料体と水との混合物に、ゲル化可能であって、乾燥中に凍結以前の組織に戻らない非可逆的ゲル化高分子であるゲル化可能な水溶性高分子を含有させる多孔体の製造方法である。第4に、上記第3の発明の多孔体の製造方法において、ゲル化可能な水溶性高分子が、アクリルアミド系高分子、アルギン酸系高分子、ポリエチレンイミン系高分子、メチルセルロース系高分子、多糖類ゲル、タンパク系ゲル、ゼラチン、寒天の少なくともいずれかである。第5に、上記第1の発明の多孔体の製造方法において、原料体が、炭化ケイ素、窒化ケイ素、アルミナ、ジルコニア、水酸アパタイト、フェノール、アクリル、ポリスチレン、ナイロン、ポリエチレン、ポリプロピレン、ポリ塩化ビニル、テフロン、鉄、アルミニウムの少なくともいずれかである。第6に、上記第1から第5の発明の多孔体の製造方法によって製造された多孔体である。上記第1の発明によれば、少なくともセラミックス、樹脂、金属を含む原料体と水との混合物を特定部位から凍結する際に生じる氷結晶を細孔源とする製造方法において、不凍タンパク質を原料体と水との混合物あるいは凍結体内に含有させることにより、氷のサイズムラを低減することが可能となる。上記第2から第5の発明によれば、氷のa軸方向への成長と再結晶化を強く抑制し、細孔のサイズが一様で連通性に優れた細孔を有する多孔体を製造することができる。そして第6の発明によれば、上記第1から5の発明の製造方法により、気孔率が50~99であり細孔サイズが10μm~300μmの多孔体とすることができる。本明細書は本願の優先権の基礎である日本国特許出願第2010059807号の明細書及び/又は図面に記載される内容を包含する。以下、本発明を実施するための形態について説明する。もちろん、以下の説明は、発明の趣旨をより良く理解可能とするためのものであり、本発明を限定するものではない。本発明の多孔体の製造方法は、原料体と水との混合物を凍結させ、その際に生じる氷結晶を細孔源とし、その後、凍結体から氷を除去するものである。本発明に用いられる原料体は、少なくともセラミックス、樹脂、金属及びそれらの前駆体のいずれかを含むものである。セラミックスを用いる場合には、通常公知のセラミックスの粉粒体であれば制限なく用いることができ、これらのものとしては、例えば、アルミナ系、ジルコニア系、アパタイト系、炭化ケイ素系、窒化ケイ素系、窒化ホウ素系、グラファイト系のセラミックスを挙げることができる。また、通常公知のセラミックス前駆体として、シリカ系、アルミナ系、ジルコニア系、チタニア系、ポリシラン系のアルコキシドや無機高分子を用いることもできる。また、樹脂としては、フェノール系、アクリル系、ポリスチレン系、ナイロン系、ポリエチレン系、ポリプロピレン系、塩化ビニル系、ポリカーボネート系、ポリイミド系、テフロン登録商標系樹脂等を用いることができる。また、金属としては、通常公知の金属粉であれば制限なく用いることができ、これらのものとしては、例えば、鉄系、アルミニウム系等のものを挙げることができる。そして、上記原料体は1種又は2種以上組み合わせて使用することができる。原料体の平均粒子径は、300μm以下、好ましくは0.1μm~300μm、特に好ましくは1μm~100μmの範囲内である。原料体の平均粒子径が300μmより大きな粒子であると水中での分散性が悪くなり、沈降してしまう可能性があるため好ましくない。また、小さい粒子を用いる場合には、凝集粒子の壊砕や分散性を向上させるために分散剤を添加することもできる。例えば、セラミックス粉粒体を原料体に用いる場合には、均一に分散させるために粒子径は1μm以下の粒子が好ましく、より好ましくは0.8μm以下、さらに好ましくは0.6μm以下である。特に0.1μm以下の粒子を適当量含有することにより、焼結が促進してセラミックス焼結体としての強度が増す。本発明は、出発原料の種類に依存せずに高気孔率かつ細孔径分布が均一な多孔体を製造することを特徴としている。そのため原料体の形状は特に制限されるものではなく、使用される環境を考慮して選定することができる。本発明の原料体には、本発明の効果を阻害しないものであれば上記以外の他の成分、例えば、微量の焼結助剤等を適宜選択的に添加することができる。次に本発明に用いられる不凍タンパク質について詳述する。本発明に用いる不凍タンパク質とは、氷結晶の表面に吸着して氷の結晶成長を抑制する機能及び、再結晶化を抑制する機能をもつタンパク質のことである。これら2つの機能は、例えばマイナス温度域に試料温度を設定できる光学顕微鏡を用いることによって容易に確認することができる非特許文献2参照。即ち、注目する物質が不凍タンパク質であるか否かは顕微鏡観察等により容易に判定することができ、これまでに魚類、植物、昆虫、菌類等が不凍タンパク質を有していることが明らかになっている。通常、不凍タンパク質の呼称は、熱ヒステリシスタンパク質あるいは抗凍結タンパク質など様々な名称で呼ばれる場合がある。また、不凍蛋白質、抗凍結蛋白質、氷結晶結合蛋白質、再結晶化阻害蛋白質などと表記される場合がある。また、AntifreezeProteinAFP、IceBindingProteinIBP、IceStructuringProteinISPなど複数の呼び名がある。本発明においては、これらを全て含めて不凍タンパク質とする。また、アミノ酸残基数が20~30の小さなタンパク質をペプチドと呼ぶ場合があるが、本発明の不凍タンパク質は、氷結晶の表面に吸着してその結晶成長及び再結晶化を抑制する機能を有するペプチド、また、魚類、植物、昆虫、菌などの天然資源から抽出し精製したもの、菌培養と遺伝子組換え技術を用いて生産したもの及び化学合成によって生産したものも包含する。不凍タンパク質には、アミノ酸組成や高次構造の異なる様々なバリエーションが存在する。例えば魚類由来の不凍タンパク質には、Alaに富むαらせん構造からなる分子量約3000~5000のAFPI、Cタイプレクチン様の構造モチーフからなる分子量約14000~24000のAFPII、複数のβ構造を含む球状構造からなる分子量約7000のAFPIII、αらせんを束ねた構造からなる分子量約12000のAFPIV、及びAlaThrAlaの3残基の繰り返し構造から構成され、この中のThr残基の側鎖が糖鎖修飾を受けている分子量約3000~24000のAFGPがある非特許文献3参照。本発明における不凍タンパク質はAFPI~III及びAFGPを包含する。βヘリックス構造から成る分子量約7000~12000の昆虫由来の不凍タンパク質や、新たに発見され組成解析や構造解析が進められている植物や菌類由来の不凍タンパク質などもある。また同じ型に分類されている不凍タンパク質であっても、生物種に依存してアミノ酸の一部組成や部分配列、局所構造などが異なることが知られている。例えば、魚類のケムシカジカとシチロウウオはどちらもAFPIIを有するが、それらのアミノ酸配列の相同性は約60である。本発明における不凍タンパク質は、これらの分子をすべて包含するものである。本発明に用いられる不凍タンパク質としては、上記の種々のものが使用可能であり、以下に詳述する不凍タンパク質の機能としての成長抑制、氷結晶の再結晶化抑制、氷サイズの均一化、溶質の均一分散化、凝固点降下の目的であれば、不凍タンパク質の種類や形状に制限されることなく、氷の形状やサイズなどを考慮して選択的に用いることができる。次に、本発明における不凍タンパク質の機能について詳述する。水を0°C以下に冷却すると、やがて核となる氷結晶が自然発生する。この氷結晶の構造は、図1Aに表されるような扁平な6角の板状であり、6枚の等価な氷結晶面図1Ba1軸~a3軸に垂直な面はプリズム面と呼ばれ、2枚の等価な氷結晶面同c軸方向に垂直な面は基底面と呼ばれる。プリズム面と基底面はともに周囲の冷えた水分子を吸着して結晶成長する性質を有している。プリズム面はより効率的に水分子を吸着するため、不凍タンパク質が無いときにはa1軸~a3軸以下まとめてa軸と略称する方向の氷結晶成長速度はc軸方向の氷結晶成長速度に比べて約100倍速い。不凍タンパク質は成長する氷結晶の表面を構成している特定の水分子の組に対して強く結合する図1A、図中のAFPは不凍タンパク質を表す。どの組に結合するかは不凍タンパク質の種類によるが、殆どの場合プリズム面又はそれを含む結晶成長面上に不凍タンパク質が集積する結果となり、やがてa軸方向への氷結晶成長が停止する。その結果、基底面の上に新たな板状氷結晶が積み上がるようにしてc軸方向への氷結晶成長が起こるが、積み上がった板状氷結晶のa軸方向の成長も不凍タンパク質の集積によって止まるため、少しサイズの小さな板状氷結晶が新たに積み上がる図1B。こうして、結晶学的には六方両錘型BipyramidalCrystalと呼ばれる、図1Cに示すような2つの六角錐を底面で貼り合わせた独特の形状の氷結晶が、現在までに発見されたほぼ全種類の不凍タンパク質について観察されている。図1Cに示すような六方両錘型の氷結晶は以下に示す2つの特徴をもつと推察できる。第1の特徴は、六方両錘型氷結晶の表面に不凍タンパク質が集積していることである。このために、六方両錘体型の氷結晶は互いに結びつきにくい性質、すなわち再結晶化しにくい性質を有していると考えられる。第2の特徴は、冷却によって六方両錘型の氷結晶を生成させた後に更に低い温度まで冷却を続けると、やがてこの氷結晶の2つの先端部分から鋭い針状の氷結晶が飛び出すことである図1D参照。六方両錘型氷結晶の先端部分は不凍タンパク質がもたらしたa軸方向への成長阻害によって極端に領域を狭められた基底面であり、冷却によってこの部分だけが結晶成長を強いられる結果、針状の氷結晶成長が起こると考えられる。六方両錘型の氷結晶が有する上記2つの特徴を生かすことによって、図1Eに示すような均一な細孔径を有する多孔質成形体を製造することができる。本発明で不凍タンパク質を用いるのは、以上詳述した不凍タンパク質の機能を活用することにより、すなわち針状氷結晶を一定の細さで伸張させることにより、原料体、水、不凍タンパク質を包含する水溶性高分子ゲル内において、凍結時における氷結晶に配向性を付与することを可能とし、結果として細孔のサイズ分布を均一にすることを目的としているためである。本発明では、原料体、水及び不凍タンパク質の混合物にゲル化剤を添加してゲル体を作成し、ゲル化凍結法を適用して多孔体を製造することもできる。この場合に用いられるゲル化剤としては、ゲル化可能な水溶性高分子であって、一旦凍結した後は凍結以前の組織構造に戻らない非可逆的ゲル高分子を用いるのが好ましい。このようなゲル化剤としては、例えば、N-アルキルアクリルアミド系高分子、N-イソプロピルアクリルアミド系高分子、スルホメチル化アクリルアミド系高分子、N-ジメチルアミノプロピルメタクリルアミド系高分子、ポリアルキルアクリルアミド系高分子等のアクリルアミド系高分子、アルギン酸系高分子、ポリエチレンイミン系高分子、でんぷん、カルボシキメチルセルロース、ヒドロシキメチルセルロース、ポリアクリル酸ナトリウム、ポリビニルアルコール、ポリエチレングリコール、ポリエチレンオキシド、多糖類ゲル、タンパク系ゲル、ゼラチン、寒天などを挙げることができる。これらゲル化剤のうち、常温付近や大気中でゲル化することが好ましい。ゲル化剤の種類、添加量は、粉粒体の水への分散性などにより適宜選択して用いることができる。以下に、本発明の多孔体の製造方法について詳述する。まず、原料体、水、不凍タンパク質を混合して、スラリーを調製する。最終的に得られる多孔体の気孔率を50体積以上とするためには、原料体の含有量を50体積以下、水の含有量を49.9体積以下、不凍タンパク質の含有量を0.01~10体積とするのが好ましい。不凍タンパク質の含有量は0.1~5体積が特に望ましく、0.1~5体積程度の微量の含有であっても氷結晶の成長抑制、氷結晶の再結晶化、サイズの均一化、溶質の均一分散化、凝固点降下に効果がある。原料体の含有量は30~40体積が特に好ましく、この範囲であれば多孔体の気孔率が60~70体積となり、多孔体としての強度と気孔率を両立することができる。ゲル化剤を添加してゲル体とする場合は、高気孔率化が可能であるため原料体の含有量が1~28体積とすることができる。この場合、水の含有量を72~97.9体積、ゲル化剤の含有量を1~10体積、不凍タンパク質の含有量を0.1~5体積とするのが好ましい。ゲル体を作製するには、まず、原料体と水、不凍タンパク質とを混合してスラリーとし、これにゲル化剤を添加して、上記した体積となるスラリーを調製する。そして、このスラリーを成形型に流し込み、水をゲル中に保持させた状態で固化してゲル化させる。このゲル化により原料体がゲル中に固定される。このゲル状成型体は、最終製品となる多孔体の形状としておくのが後工程を簡略化できるので好ましい。その他に、ゲル化剤が添加されたスラリーを一旦適当な大きさの形状の鋳型に鋳込み、ゲル化させ、ゲル体を得て、このゲル体に成形型を押し当てるなどしてゲル状成型体を形成する方法も採用することができる。また、ゲル体作製時に不凍タンパク質を添加せずに、ゲル体を得た後に不凍タンパクをゲル体に含有させることもできる。得られたゲル体を不凍タンパク質水溶液に浸漬し、ゲル体に含有させてもよい。不凍タンパク質水溶液の濃度と浸漬時間は、例えば濃度は0.01以上30重量以内の濃度で、浸漬時間は15分以上100時間以内とすることができる。氷結晶の成長抑制、氷結晶の合体抑制、サイズの均一化、溶質の均一分散化、凝固点降下を強く促進させたい場合は、20重量の濃度の不凍タンパク質水溶液にゲル体を72時間浸漬することによりゲル体に十分に不凍タンパク質をしみこませることができる。次に、鋳型に鋳込んだスラリーあるいはゲル体を凍結させる。70程度以下の気孔率を有する多孔体を成形する場合は、スラリー凍結法を用い、それ以上の高気孔率体を成形する場合はゲル化凍結法を用いるのが望ましい。スラリー凍結法では、気孔率を70以上に上げようとすると、真空乾燥中に成形体が破砕され形状を維持できない、ハンドリングが困難である等の問題が生じることがある。ゲル化凍結法を用いて、70以上の高気孔率体を成形する際には、原料体と水との混合物をゲル化させゲル体を凍結させる。本発明の凍結方法では、スラリー又はゲル体を特定部位から凍結させる。具体的には、鋳型の一部、例えば底部から冷却することにより、スラリー又はゲル体内に氷が一方向に配向した凍結体を得ることができる図1E参照。冷却は、通常の冷凍庫、急速凍結庫、過冷却凍結庫等、公知の方法を用いることができ、いずれの方法でも鋳型の外部から冷却する。凍結体を作製するための凍結温度は、水が凍結する温度であれば特に限定されるものではないが、氷の生成温度領域が-1~-10°Cの範囲であるので、凍結温度を氷の生成温度領域よりも低くして、冷却の途中で氷が必要以上に成長しないようにするため、-10°C以下にすることが好ましい。次に凍結体から氷を除去し、乾燥し、熱処理又は焼成する。凍結成形体中に形成された氷結晶を除去することにより、除去された部分が細孔となるため、凍結状態の原料粉体の骨格構造を崩さないようにして氷のみを除去することが重要となる。即ち、寸法変化が少なく試料の破壊の恐れが少ない氷の除去方法が望ましい。寸法変化や試料破壊の恐れが少ない乾燥方法としてフリーズドライ法を用いることができる。すなわち、真空又は減圧下で、凍結体中の氷を直接昇華させ、氷のみを除去する方法である。この方法は、氷の融解に伴う水の移動がなく、成形体表面から氷が蒸発するため寸法変化が少なく好ましい。乾燥後の熱処理には、一般的には、原料体の種類等に応じて、得られる多孔体の強度を確保する目的から、加熱温度や加熱時間を定めることができる。例えば、炭化ケイ素や窒化ケイ素の場合は、1500~2200°C、2時間程度の焼成が望ましい。アルミナの場合は、1100~1600°C、2時間程度の焼成、ジルコニアの場合は1200~1600°C、2時間程度の焼成、水酸アパタイトの場合は900~1200°C、2時間程度の焼成が望ましい。アクリル系の樹脂粉体を利用した場合は、約200°C、30分程度の熱処理が望ましい。ポリエチレン、ポリプロピレンの場合は約100~130°C、30分程度が望ましい。また、6ナイロン、66ナイロンの場合は、約180~200°C、30分程度、更にはポリスチレンの場合は約150~190°C、30分程度が望ましい。鉄の場合は800~1300°C、2時間程度の焼成、アルミニウムの場合は400~600°C、2時間程度の焼成が望ましい。記載した熱処理温度のように融点の5割以上9割以下の温度で熱処理しなければ、強度ある多孔体が得ることができない。また、熱処理では、使用する原料粉体、その粒子径及び目標とする気孔率によって、温度、時間は適宜調整する必要がある。凍結法による本発明の多孔体製造方法によれば、原料体と水からなるスラリー又はゲル体に不凍タンパク質を含ませることで、凍結時の氷結晶の成長抑制、氷結晶の合体抑制、サイズの均一化を達成し、最終的に得られる多孔体の気孔率が高く、細孔のサイズが一様である多孔体を製造することが可能となる。次に、実施例に基づいて本発明を具体的に説明する。本発明は、原料体の種類に依存せずに高気孔率かつ細孔径の均一な多孔体を製造できることを大きな特徴としている。そのため、以下の実施例によって限定されることはなく、種々の原料体に対して有用である。<不凍タンパク質の調製>不凍タンパク質の調製を以下の手順で行った。調製の方法は、特許第4228066号及び第4332646号に記載の魚類由来の不凍タンパク質の調製方法に従って行った。不凍タンパク質の採取源としてカレイを用いた。その魚肉300gに等量v/wの水を加えた後にジューサーミキサーを用いて攪拌し魚肉すり身懸濁液を調製した。この懸濁液を6,000回転/分で30分遠心分離し不凍タンパク質を含有する上澄み液を得た。この上澄み液を70°Cで10分間熱処理し、不凍タンパク質以外の夾雑タンパク質を熱変性させ沈殿させた。その後、6,000回転/分で30分遠心分離し、沈殿した夾雑タンパク質を取り除いた。夾雑タンパク質を水に溶解した試料についてライカ社製DMLB型顕微鏡を用いて氷結晶形状を観察し、夾雑タンパク質については図5Aに示すように六方両錘体型の氷結晶が観察されないこと、すなわち不凍タンパク質活性が無いことを確認した。一方、この操作によって得た上澄み液の方を凍結乾燥することによって約1グラムの試料粉末を得た。この試料には図5Bに示すように六方両錘体型の氷結晶が観察され、これによりこの試料粉末が不凍タンパク質であることが確認された。以上の手順により得た不凍タンパク質粉末試料を以下の実施例に用いた。<実施例1>α-アルミナ粉体大明化学製TM-DAR、平均粒径0.2μm10体積、蒸留水86.75体積、不凍タンパク質0.25体積を混合してスラリーを作製し、これにゼラチン粉末和光純薬株式会社製3体積を添加しスラリーの調製を行った。スラリーは遊星型混合機にて1分間混合し、鋳型にキャストし冷蔵庫内にてゲル化を行った。ゲル化後、鋳込み型ごと凍結槽トーマス科学機器株TRL-080II-LM型で-20°C及び-40°Cにて1時間冷却した。凍結体を鋳込み型からはずし、フリーズドライ装置東京理科器械FDU-2100凍結乾燥機で12時間乾燥した。その後、焼成炉により1200°Cで2時間焼成した。本実施例で作製した多孔体のSEM写真凍結方向に対して垂直方向の断面構造を図6A-20°C及び図6B-40°Cに示す。これは試料高さ1cm、上下4mmずつ研削し中心部位を観察したものである。<実施例2>α-アルミナ粉体大明化学製TM-DAR、平均粒径0.2μm10体積、蒸留水86.5体積、不凍タンパク質0.5体積を混合してスラリーを作製し、これにゼラチン粉末和光純薬株式会社製3体積を添加しスラリーの調製を行った。スラリーは遊星型混合機シンキー製、ARE-310にて1分間混合し、鋳型にキャストし冷蔵庫内にてゲル化を行った。ゲル化後、鋳込み型ごと凍結槽トーマス科学機器株TRL-080II-LM型で-40°Cにて1時間冷却した。凍結体を鋳込み型からはずし、フリーズドライ装置東京理科器械FDU-2100凍結乾燥機で12時間乾燥した。その後、焼成炉により1200°Cで2時間焼成した。本実施例で作製した多孔体のSEM写真を図7に示す。Aは冷媒付近、Bは冷媒から0.5mm離れた部位、Cは冷媒から0.9mm離れた部位の微細構造を示す。<実施例3>α-アルミナ粉体大明化学製TM-DAR、平均粒径0.2μm10体積、蒸留水84体積、不凍タンパク質3体積を混合してスラリーを作製し、これにゼラチン粉末和光純薬株式会社製3体積を添加しスラリーの調製を行った。スラリーは遊星型混合機シンキー製、ARE-310にて1分間混合し、鋳型にキャストし冷蔵庫内にてゲル化を行った。ゲル化後、鋳込み型ごと凍結槽トーマス科学機器株TRL-080II-LM型で-40°Cにて1時間冷却した。凍結体を鋳込み型からはずし、フリーズドライ装置東京理科器械FDU-2100凍結乾燥機で12時間乾燥した。その後、焼成炉により1200°Cで2時間焼成した。本実施例で作製した多孔体のSEM写真を、図8に示す。Aは冷媒付近、Bは冷媒から0.5mm離れた部位、Cは冷媒から0.9mm離れた部位の微細構造を示す。<実施例4>α-アルミナ粉体大明化学製TM-DAR、平均粒径0.2μm30体積、蒸留水66.75体積、バインダーユケン工業製AP23体積、不凍タンパク質0.25体積を混合してスラリーの調製を行った。スラリーは遊星型混合機シンキー製、ARE-310にて1分間混合し、鋳型にキャストし冷蔵庫内にてゲル化を行った。ゲル化後、鋳込み型ごと凍結槽トーマス科学機器株TRL-080II-LM型で-40°Cにて1時間冷却した。凍結体を鋳込み型からはずし、フリーズドライ装置東京理科器械FDU-2100凍結乾燥機で12時間乾燥した。その後、焼成炉により1200°Cで2時間焼成した。本実施例で作製した多孔体の凍結方向に対して平行方向の断面構造のSEM写真を図9に示す。Aは冷媒付近、Bは冷媒から0.5mm離れた部位、Cは冷媒から0.9mm離れた部位の微細構造を示す。<実施例5>3Yジルコニア粉体東ソー製TZ-3YE、比表面積16m2/g10体積、蒸留水86.75体積、不凍タンパク質0.25体積を混合してスラリーを作製し、これにゼラチン粉末和光純薬株式会社製3体積を添加しスラリーの調製を行った。スラリーは遊星型混合機シンキー製、ARE-310にて1分間混合し、鋳型にキャストし冷蔵庫内にてゲル化を行った。ゲル化後、鋳込み型ごと凍結槽トーマス科学機器株TRL-080II-LM型で-40°Cにて1時間冷却した。凍結体を鋳込み型からはずし、フリーズドライ装置東京理科器械FDU-2100凍結乾燥機で12時間乾燥した。その後、焼成炉により1500°Cで2時間焼成した。本実施例で作製した多孔体のSEM写真を図10に示す。Aは冷媒付近、Bは冷媒から0.9mm離れた部位の微細構造を示す。<実施例6>フェノール粉体昭和高分子製BRP8552、平均粒径5μmを10体積、蒸留水86.75体積、不凍タンパク質0.25体積を混合してスラリーを作製し、これにゼラチン粉末和光純薬株式会社製3体積を添加しスラリーの調製を行った。スラリーは遊星型混合機にて1分間混合し、鋳型にキャストし冷蔵庫内にてゲル化を行った。ゲル化後、鋳込み型ごと凍結槽トーマス科学機器株TRL-080II-LM型で-40°Cにて1時間冷却した。凍結体を鋳込み型からはずし、フリーズドライ装置東京理科器械FDU-2100凍結乾燥機で12時間乾燥した。その後、最高140°Cで30分間熱処理した。本実施例で作製したフェノール樹脂多孔体のSEM写真を図11に示す。Aは冷媒付近、Bは冷媒から0.9mm離れた部位の微細構造を示す。<比較例1>α-アルミナ粉体大明化学製TM-DAR、平均粒径0.2μm10体積、蒸留水87体積を混合してスラリーを作製し、これにゼラチン粉末和光純薬株式会社製3体積を添加し、スラリーの調製を行った。スラリーは遊星型混合機にて1分間混合し、鋳型にキャストし、鋳込み型ごと凍結槽トーマス科学機器株TRL-080II-LM型で-20°C又は-40°Cにて1時間冷却した。凍結体を鋳込み型からはずし、フリーズドライ装置東京理科器械FDU-2100凍結乾燥機で12時間乾燥した。その後、焼成炉により1200°Cで2時間焼成した。本比較例で作製した多孔体の凍結方向に対して平行方向の断面構造のSEM写真を図2に示す。試料高さは1cmであり、Aは冷媒付近、Bは冷媒から0.9mm離れた部位の構造を示す。また、図3に凍結方向に対して垂直方向の断面構造のSEM写真図3A-20°Cで凍結、図3B-40°Cで凍結を示す。これは、試料高さ1cm、上下4mmずつ研削し中心部位を観察したものである。<比較例2>α-アルミナ粉体大明化学製TM-DAR、平均粒径0.2μm30体積、蒸留水67体積、バインダーユケン工業製AP23体積を混合してスラリーの調製を行った。スラリーは遊星型混合機シンキー製、ARE-310にて1分間混合し、鋳型にキャストし冷蔵庫内にてゲル化を行った。ゲル化後、鋳込み型ごと凍結槽トーマス科学機器株TRL-080II-LM型で-40°Cにて1時間冷却した。凍結体を鋳込み型からはずし、フリーズドライ装置東京理科器械FDU-2100凍結乾燥機で12時間乾燥した。その後、焼成炉により1200°Cで2時間焼成した。作製した多孔体-40°Cの凍結方向に対して平行方向の断面構造のSEM写真を図4に示す。Aは冷媒付近、Bは冷媒から0.9mm離れた部位の微細構造を示す。<評価結果>1気孔率作製した熱処理体の開気孔率を表1にまとめて示す。開気孔率は、アルキメデス法で算出した。熱処理体の寸法と重量からかさ密度を算出し、真密度で除した値を1から減ずることで算出された全気孔率の値は、アルキメデス法で算出された開気孔率とよく一致していた。また、いずれの試料も閉気孔率は1以下であった。閉気孔とは何れの細孔とも連通していない細孔を意味し、全気孔率=開気孔率閉気孔率の計算により算出される。特開2008-201636号公報記載の通り、スラリー凍結法実施例4に比べ、ゲル化凍結法実施例1、2、3、5、6により得られた多孔体は高気孔率成形が可能であった。また、強度確保の目的で高温焼成を行った試料実施例5は気孔率が焼成収縮により低下している。以上のように、気孔率はAFP添加量の有無に関係なく原料含有量と焼成温度に依存していた。2組織構造図2及び図4からもわかるように、比較例1、2の従来法により凍結、乾燥、焼成を経て多孔体を作製した場合は、凍結方向に対して平行方向において細孔径のサイズが不均一であった。氷結晶は低温で形成する際には微細であり、高温で形成する際には粗大である。得られた組織は部材内で冷媒から離れるほど細孔径が粗大になっており、冷媒付近と冷媒から離れた部位とで凍結時の温度勾配が顕著であることを意味している。また、比較例1の図3からもわかるように凍結に対して垂直方向の断面においても、従来法では不均一な細孔径分布が観られた。氷結晶形成時の潜熱放出により局所的に温度が高い部位、低い部位が存在し、氷結晶のサイズに差が生じたことを示している。これと比較すると、実施例1の本発明により得られた多孔体の組織写真図6の細孔径分布は非常に均一である。一方、図7~図11で示されるように、本発明で見出した不凍タンパク質を含み凍結を施した部材の場合は、凍結方向に対して平行方向において細孔径のサイズムラが低減され、組織が非常に均一であった。これは、氷結晶のサイズが均一で成長していること、合体及びa軸方向への成長が抑制されていることを裏付けている。また、原料であるセラミックスや樹脂の種類に関わらず、不凍タンパク質の導入効果が確認された。"